Brevet FR2737498A1 — publié le 19970207

COMPOSITION THERMOPLASTIQUE A BASE DE CHLORURE DE POLYVINYLE POUR LA FABRICATION D'OBJETS ANTI-DERAPANTS ET OBJETS AINSI OBTENUS La présente invention se rapporte à une composition thermoplastique à base de chlorure de polyvinyle pour la fabrication d'objets anti-dérapants. Elle se rapporte également aux objets obtenus à partir d'une telle composition. Dans de multiples situations, on a affaire à des objets qui viennent à glisser sur le support qui les reçoit. II s'agit par exemple d'objets déposés sur le tableau de bord d'une voiture ou dans un tiroir, déplacés à chaque mouvement du support. La société demanderesse a mis au point une composition à base de chlorure de polyvinyle qui permet d'obtenir des objets tels que des feuilles peu épaisses, présentant de remarquables qualités anti -dérapantes. Selon l'invention, la composition se caractérise par le fait qu'elle comprend (pourcentages en poids): - 60,5 67c de résine de chlorure de polyvinyle - 20 à 21 % de plastifiant; - 12 à 15 % de stabilisant; - le reste de la composition étant formé par des additifs tels que des agents colorants et/ou anti-rayures. Une résine préférée est celle connue sous l'appellation VINOL VP 80 EN de la société WACKER il s'agit d'une résine transparente, d'indice de viscosité K de l'ordre de 79. De manière préférentielle, le plastifiant est constitué d'adipate de poly - 1,2 - propylèneglycol. Celui connu sous le nom WITAMOL 615 de la société HÙLS est particulièrement recommandé. A titre de stabilisant, on préfère utiliser un complexe organique de baryum et de zinc. Celui dénommé 3Z-01L de la société HAAGEN est préféré. Il s'agit d'un stabilisant phénolique liquide, dépourvu de cadmium. Comme agent colorant, on utilise de préférence celui dénommé "Light fast blue" de chez Bayer, dans un pourcentage (en poids) compris entre 3 et 4 C7a. Enfin, à titre d'agent anti-rayures, on peut utiliser du talc vendu sous l'appellation LUZENAC 1445 de la société Talc de Luzenac, dans une proportion de 1,5 à 2 670 en poids. A partir de cette composition, on réalise des objets tels que des feuilles de faible épaisseur par la technique connue d'extrusion. La figure 1 annexée représente, en perspective et à titre purement illustratif, les moyens mis en oeuvre pour une telle fabrication. La composition thermoplastique, portée à la température adéquate en forcée à travers une filière 1 de section circulaire pour former un boudin de matière 2. Il est alors repris par deux rouleaux presseurs superposés 3 et 3' d'axes parallèles pour constituer une bande. Elle est reprise par une série de trois rouleaux juxtaposés et parallèles 4, 5 et 6 qui délivrent une feuille F prête à être utilisée. Le produit obtenu possède des propriétés anti-dérapantes spectaculaires, même lorsqu'il est utilisé à 450 d'inclinaison. Ainsi, intercalé entre un plateau et un verre contenant un liquide, il est possible d'incliner le plateau jusqu'à 45 , sans que le verre ne se désolidarise de la feuille anti -dérapante. Notamment sous la forme d'un tapis de quelques millimètres d'épaisseur, il peut convenir dans un grand nombre d'utilisations différentes. A titre d'exemple, on peut l'utiliser dans les domaines suivants: - équipement de la maison : sur un plateau repas, sous un récipient pour battre les oeufs, sous un objet fragile - pour les enfants: à titre de set de table ou de sous-main; - équipement de bureaux : à titre de sous-main, sous un clavier d'ordinateur, un minitel, une calculatrice; - bricolage: pour stabiliser des outils ou une pièce de matériau; - transports-loisirs: sur le tableau de bord, dans la caravane ou le bateau. Il s'agit d'un produit souple, maniable et facile d'entretien (lavable à l'eau tiède savonneuse). Il peut être découpé à la demande. A titre indicatif, un tapis obtenu à partir d'une composition conforme à l'invention présente les caractéristiques suivantes: - Molesse (selon norme British Standard) : 72 - Dureté Shore A (15 secondes) : 61 - Densité = 1,18 - Résistante à la traction (N/mm2): 15,5 - Allongement à la rupture (C7G) : - Pliage à froid ( C): - 65 - Flexion à froid ( C): - 33 - Résistance à la chaleur (0C) : + 65 - Epaisseur typique (mm) : 2+ 2 670 REVENDICATIONS 1 . Composition thermoplastique à base de chlorure de pol > winyle pour la fabrication d'objets anti-dérapants, caractérisée par le fait qu'elle comprend (pourcentages en poids): - 60,5 % de résine de chlorure de polyvinyle -20à21 % de plastifiant; - 12 à 15 % de stabilisant; - le reste de la composition étant formé par des additifs tels que des agents colorants et/ou anti-rayures. 2. Composition selon la revendication 1, caractérisée en ce que le plastifiant consiste en de l'adipate de poly - 1,9 1,2- - propvlèneglycol. 3. Composition selon la revendication 1 ou 3, caractérisée en ce que le stabilisant est un complexe organique de baryum et de zinc. 4. Composition selon la revendication 3, caractérisée en ce qu'il s'agit d'un complexe phénolique. 5. Composition selon l'une des revendications 1 à 4, caractérisée en ce qu'elle comprend 3 à 4% d'additif colorant. 6. Composition selon l'une des revendications 1 à 5, caractérisée en ce qu'elle comprend 1,5 à 2 670 du composant anti-rayures. 7. Composition selon la revendication 6, caractérisée en ce que le composant anti-rayures consiste en du talc. 8. Objet à propriétés anti-dérapantes confectionné à partir d'une composition conforme à 1' une des revendications 1 à 7. 9. Objet selon la revendication 8 qui présente la forme d'une feuille de faible épaisseur.